(57)【要約】【課題】本発明の目的は、夾雑物が少なく、安定生産可能なフッ素系樹脂成形体の製造方法を提供することである。更には、夾雑物を減少させることにより、外観意匠性に優れ、種々の用途に適用し得るフッ素系樹脂フィルムを提供することである。【解決手段】二軸押出機を用いて１種のフッ素系樹脂を混練する工程を含む、フッ素系樹脂成形体の製造方法。国立印刷局製造の夾雑物測定図表で０．２ｍｍ２以上に相当する夾雑物の含有量が１０個／ｍ２以下である、フッ素系樹脂積層フィルム。【選択図】  なし【特許請求の範囲】
【請求項１】
二軸押出機を用いて１種のフッ素系樹脂を混練する工程を含む、フッ素系樹脂成形体の製造方法。
【請求項２】
前記フッ素系樹脂の、ＪＩＳ  Ｋ７２１０に準拠し、温度２２０℃、荷重４９Ｎの条件で測定されるメルトフローレイトが１［ｇ／１０分］以上である、請求項１に記載の製造方法。
【請求項３】
前記フッ素系樹脂がフッ化ビニリデン系樹脂である、請求項１又は２に記載の製造方法。
【請求項４】
フッ素系樹脂を混練する工程の前に、ＪＩＳ  Ｋ７２１０に準拠し、温度２２０℃、荷重４９Ｎの条件で測定されるメルトフローレイトが１［ｇ／１０分］以上のメタクリル系樹脂（Ａ）を用いて二軸押出機内を洗浄する工程を含む、請求項１〜３のいずれか一項に記載の製造方法。
【請求項５】
フッ素系樹脂成形体がペレット又はフィルムである、請求項１〜４のいずれか一項に記載の製造方法。
【請求項６】
前記フィルムがフッ素系樹脂層と熱可塑性樹脂層とを含むフッ素系樹脂積層フィルムである、請求項５に記載の製造方法。
【請求項７】
前記フィルムの熱可塑性樹脂層がアクリル系樹脂（Ｂ）を含む、請求項６に記載の製造方法。
【請求項８】
前記アクリル系樹脂（Ｂ）がゴム含有重合体を含む、請求項７に記載の製造方法。
【請求項９】
前記熱可塑性樹脂層が耐光安定剤を含む、請求項６〜８のいずれか一項に記載の製造方法。
【請求項１０】
前記フッ素系樹脂積層フィルムが共押出法で成形される、請求項６〜９のいずれか一項に記載の製造方法。
【請求項１１】
国立印刷局製造の夾雑物測定図表で０．２ｍｍ２以上に相当する夾雑物の含有量が１０個／ｍ２以下である、フッ素系樹脂積層フィルム。
【発明の詳細な説明】
【技術分野】
【０００１】
本発明は、フッ素系樹脂成形体及びその製造方法に関する。より詳しくは、フッ素系樹脂フィルム又はフッ素系樹脂積層フィルムに関する。
【背景技術】
【０００２】
フッ化ビニリデン系樹脂等のフッ素系樹脂フィルム、又は、メタクリル系樹脂組成物と共押出成形されたフッ素系樹脂積層フィルムは、耐候性、耐薬品性及び耐汚染性に優れているためプラスチック、硝子、スレート、ゴム、金属板、木板等の各種基材の表面にラミネートされる保護フィルムとして広く使用されている。また、フッ素系樹脂積層フィルムで表面が保護された各種成形体は、建築物の内装材、外装材、家具等の多くの用途で使用されている。
近年、樹脂成形体の表面を加飾する方法として、塗装に代わり、印刷等により加飾されたフィルムを射出成形金型内に挿入し、射出成形した後に、加飾層のみを成形体表面に転写してからフィルムを剥がす転写法；加飾されたフィルムを樹脂成形体の最表面として成形体に残すインサート成形法；インモールド成形法等の射出成形と同時に加飾を施す方法；フィルムを射出成形体表面にラミネーションする方法等が広く用いられている。
これらのフィルムとして、メタクリル系樹脂フィルムが用いられているが、耐候性、耐薬品性及び耐汚染性に優れているフッ素系樹脂積層フィルムが加飾用フィルムに用いられる場面が広がっている。
しかしながら、加飾用フィルムを自動車等の内外装材料、光学材料、建設材料、パソコン部材、家庭電化製品の保護用フィルムとして用いる場合、フィルム中に１００μｍ以上の夾雑物が存在することが問題となっていた。このことは、上記加飾用フィルムの使用条件を著しく限定することとなっていた。
【０００３】
フィルム中の夾雑物を除去する方法としては、例えば、押出工程において２００〜６００メッシュのスクリーンメッシュを用いて濾過する方法が知られている（特許文献１）。しかしながら、スクリーンメッシュを用いる方法では濾過面積が小さく、スクリーンメッシュ自体の強度も小さいことから、押出吐出量を上げられないという問題がある。
また、フィルム中の夾雑物を除去する方法として、リーフディスクタイプのポリマーフィルターを用いて濾過する方法も知られている（特許文献２〜６）。リーフディスクタイプのポリマーフィルターは濾過面積が広く、高粘度の樹脂を濾過した場合でも圧力損失が少ない。しかしながら、リーフディスクタイプのフィルターを直列方向に連結して濾過面積を広くしているため、滞留時間が延びて樹脂が劣化しやすく、フッ素系樹脂を濾過する場合には、フッ化水素が生成するという問題がある。
【先行技術文献】
【特許文献】
【０００４】
【特許文献１】特開平９−２６３６１４号公報
【特許文献２】実開昭６１−８１５号公報
【特許文献３】特開２００６−８８０８１号公報
【特許文献４】特開２００７−２５４７２７号公報
【特許文献５】特開２００７−２６２３９９号公報
【特許文献６】特開２０１０−１７９４８号公報
【発明の概要】
【発明が解決しようとする課題】
【０００５】
そこで、本発明の目的は、夾雑物が少なく、安定生産可能なフッ素系樹脂成形体の製造方法を提供することである。更には、夾雑物を減少させることにより、外観意匠性に優れ、種々の用途に適用し得るフッ素系樹脂フィルムを提供することである。
【課題を解決するための手段】
【０００６】
本発明者は、上記問題点について鋭意検討した結果、本発明を完成するに至った。
即ち、本発明は下記の［１］〜［１１］の特徴を有する。
［１］  二軸押出機を用いて１種のフッ素系樹脂を混練する工程を含む、フッ素系樹脂成形体の製造方法。
［２］  前記フッ素系樹脂の、ＪＩＳ  Ｋ７２１０に準拠し、温度２２０℃、荷重４９Ｎの条件で測定されるメルトフローレイトが１［ｇ／１０分］以上である、［１］の製造方法。
［３］  前記フッ素系樹脂がフッ化ビニリデン系樹脂である、［１］又は［２］の製造方法。
［４］  フッ素系樹脂を混練する工程の前に、ＪＩＳ  Ｋ７２１０に準拠し、温度２２０℃、荷重４９Ｎの条件で測定されるメルトフローレイトが１［ｇ／１０分］以上のメタクリル系樹脂（Ａ）を用いて二軸押出機内を洗浄する工程を含む、［１］〜［３］のいずれかの製造方法。
【０００７】
［５］  フッ素系樹脂成形体がペレット又はフィルムである、［１］〜［４］のいずれかの製造方法。
［６］  前記フィルムがフッ素系樹脂層と熱可塑性樹脂層とを含むフッ素系樹脂積層フィルムである、［５］の製造方法。
［７］  前記フィルムの熱可塑性樹脂層がアクリル系樹脂（Ｂ）を含む、［６］の製造方法。
［８］  前記アクリル系樹脂（Ｂ）がゴム含有重合体を含む、［７］の製造方法。
【０００８】
［９］  前記熱可塑性樹脂層が耐光安定剤を含む、［６］〜［８］のいずれかの製造方法。
［１０］  前記フッ素系樹脂積層フィルムが共押出法で成形される、［６］〜［９］のいずれかの製造方法。
［１１］  国立印刷局製造の夾雑物測定図表で０．２ｍｍ２以上に相当する夾雑物の含有量が１０個／ｍ２以下である、フッ素系樹脂積層フィルム。
【発明の効果】
【０００９】
本発明の製造方法は、夾雑物が少なく、安定生産可能なフッ素系樹脂成形体の製造方法を提供できる。また、夾雑物を減少させることにより、外観意匠性に優れ、種々の用途に適用し得るフッ素系樹脂フィルムを提供できる。
【発明を実施するための形態】
【００１０】
＜フッ素系樹脂＞
本発明のフッ素系樹脂としては、例えば、ポリフッ化ビニリデン、エチレン／テトラフルオロエチレン系共重合体、ポリクロロトリフルオロエチレン、ポリテトラフルオロエチレン、ポリフッ化ビニル、テトラフルオロエチレン／ヘキサフルオロプロピレン系共重合体、テトラフルオロエチレン／パーフルオロ（プロピルビニルエーテル）系共重合体、テトラフルオロエチレン／フッ化ビニリデン共重合体、フッ化ビニリデン／アルキル（メタ）アクリレート系共重合体が挙げられる。
これらの内、得られるフッ素系樹脂フィルムの耐候性、耐薬品性、耐汚染性、製膜性が良好であることから、フッ化ビニリデン系樹脂が好ましい。
【００１１】
フッ化ビニリデン系樹脂は、フッ化ビニリデン単位を有するビニル重合体であればよく、フッ化ビニリデンの単独重合体であっても、フッ化ビニリデンと他のビニル単量体との共重合体であってもよい。他のビニル単量体としては、例えば、フッ化ビニル、四フッ化エチレン、三フッ化塩化エチレン、六フッ化プロピレン等のフッ素化されたビニル単量体；スチレン、エチレン、ブタジエン、プロピレン等のビニル単量体が挙げられる。
【００１２】
フッ素系樹脂のメルトフローレイト（ＭＦＲ）は、ＪＩＳ  Ｋ７２１０に準拠し、温度２２０℃、荷重４９Ｎの条件で測定したときに、１［ｇ／１０分］以上が好ましく、５［ｇ／１０分］以上がより好ましく、１５［ｇ／１０分］以上が更に好ましい。
ＭＦＲが１［ｇ／１０分］以上であれば、フッ素系樹脂フィルムの製膜性及び外観が良好となる。
【００１３】
ＭＦＲが１［ｇ／１０分］以上のフッ素系樹脂としては、公知のものを用いることができる。市販品としては、例えば、（株）クレハ製のＫＦポリマーＴ＃８５０；アルケマ（株）製のＫＹＮＡＲ７１０、ＫＹＮＡＲ７１１、ＫＹＮＡＲ７２０、ＫＹＮＡＲ７２１、ＫＹＮＡＲ７４０、ＫＹＮＡＲ７４１、ＫＹＮＡＲ  ＦＬＥＸ２８００−２０、ＫＹＮＡＲ  ＦＬＥＸ２５００−２０（以上、商品名）が挙げられる。
【００１４】
本発明で、二軸押出機を用いてフッ素系樹脂を混練する工程では、フッ素系樹脂は実質的に１種である。
意図的に、異種のフッ素系樹脂又はフッ素系樹脂組成物；その他の樹脂；安定剤、滑剤、加工助剤、可塑剤、耐衝撃剤、発泡剤、充填剤、抗菌剤、防カビ剤、離型剤、帯電防止剤、着色剤、艶消剤、紫外線吸収剤、光安定剤等の配合剤を配合して混練はしない。
【００１５】
＜二軸押出機＞
本発明に用いる二軸押出機としては、同方向二軸押出機、異方向二軸押出機等の一般的な装置が挙げられる。
スクリュー構成としては、フッ素系樹脂を搬送する搬送部とニーディングゾーンや溶融物の送り方向が逆のスクリューセグメント（螺旋の巻き方向が逆のスクリューセグメント）等、フッ素系樹脂を混練するための混練部を有するスクリュー構成が挙げられる。
【００１６】
押出機は、原料であるフッ素系樹脂中の水分や溶融物から発生する揮発ガスを脱気するベントを有することが好ましい。ベントには真空ポンプ等の減圧用ポンプを設置する。これにより、発生水分や揮発ガスは効率よく押出機外部へ排出される。
また、原料中に混入した夾雑物等を除去するために、溶融状態にあるフッ素系樹脂を２００メッシュ以上のスクリーンメッシュで濾過しながら押出しすることが好ましい。
【００１７】
本発明で得られるフッ素系樹脂成形体がペレットである場合、カット方法としては、水中カット、ホットカット、ストランドカット等が挙げられる。こられの内、ダイから溶融樹脂を細い紐状に押出し、水槽へ引き込み冷却し、その後切断するストランドカットが好ましい。
【００１８】
フッ素系樹脂を投入して二軸混練する前には、スクリューを抜いて押出機を分解洗浄することや、フッ素系樹脂によって二軸押出機内を共洗い洗浄することで、フッ素系樹脂成形体中の夾雑物を少なくできる。しかしながら、フッ素系樹脂は高価であり、多量のフッ素系樹脂によって二軸押出機内を共洗い洗浄することはコストアップとなる。従って、フッ素系樹脂を混練する工程の前に、メタクリル系樹脂（Ａ）を用いて二軸押出機内を洗浄する工程を含むことが好ましい。
【００１９】
＜メタクリル系樹脂（Ａ）＞
本発明で用いるメタクリル系樹脂（Ａ）は、アルキル（メタ）アクリレート単位を主成分とするものである。また、後述するゴム含有重合体を含んでいてもよい。
【００２０】
メタクリル系樹脂（Ａ）としては、例えば、炭素数１〜４のアルキル基を有するアルキルメタクリレート単位５０〜１００質量％、及び、他のビニル単量体単位０〜５０質量％を含有し、還元粘度が０．１Ｌ／ｇ以下である。
還元粘度は周知の方法で測定できるが、例えば、重合体０．１ｇをクロロホルム１００ｍＬに溶解し、２５℃で測定できる。
【００２１】
炭素数１〜４のアルキル基を有するアルキルメタクリレート単位の含有率は７０〜１００質量％が好ましい。また、メタクリル系樹脂（Ａ）は、Ｔｇが８０〜１１０℃であることが好ましい。
【００２２】
メタクリル系樹脂（Ａ）のＭＦＲは、ＪＩＳ  Ｋ７２１０に準拠し、温度２２０℃、荷重４９Ｎの条件で測定したときに、１［ｇ／１０分］以上が好ましく、３［ｇ／１０分］以上がより好ましく、５［ｇ／１０分］以上が更に好ましい。
ＭＦＲが１［ｇ／１０分］以上であれば、その後のフッ素系樹脂を混練する工程において、メタクリル系樹脂（Ａ）をフッ素系樹脂で置換することが容易である。
【００２３】
ＭＦＲが１［ｇ／１０分］以上のメタクリル系樹脂（Ａ）は、公知のものを用いることができる。市販品としては、例えば、三菱レイヨン（株）製のアクリペットＭＤ、アクリペットＭＦ（以上、商品名）が挙げられる。
【００２４】
＜フッ素系樹脂成形体＞
本発明で得られるフッ素系樹脂成形体としては、例えば、ペレット、フィルム、積層フィルム、シートが挙げられるが、二軸押出機を用いて実質的に１種のフッ素系樹脂を混練する工程を含むフッ素系樹脂成形体であれば特に限定されない。
【００２５】
＜フィルム＞
本発明で得られるフッ素系樹脂成形体がフィルムである場合、例えば、溶融流延法や、Ｔダイ法、インフレーション法等の溶融押出法等の公知の方法によって製造できる。これらの内、経済性の点でＴダイ法が好ましい。
溶融押出温度は１５０〜２３５℃程度である。押出機としては単軸押出機、二軸押出機が挙げられる。
【００２６】
Ｔダイ法でフィルムを成形する場合、金属ロール、非金属ロール、金属ベルトから選ばれる複数のロール又はベルトに狭持して製膜する方法を用いれば、得られるフィルムの表面平滑性を向上させ、フィルムに印刷処理した際の印刷抜けを抑制できる。
尚、金属ロールとしては、特許第２８０８２５１号公報に記載の金属製の鏡面タッチロール、ＷＯ９７／２８９５０号公報に記載の金属スリーブ（金属製薄膜パイプ）と成形用ロールからなるスリーブタッチ方式で使用されるロールを例示できる。
非金属ロールとしては、シリコンゴム製等のタッチロールを例示できる。金属ベルトとしては、金属製のエンドレスベルトを例示できる。これらの金属ロール、非金属ロール、金属ベルトは、複数を組み合わせて用いてもよい。
【００２７】
複数のロール又はベルトに狭持して製膜する方法では、溶融押出後のフッ素系樹脂を実質的にバンク（樹脂溜まり）が無い状態で狭持し、実質的に圧延することなく製膜することが好ましい。
バンクを形成することなく製膜すれば、冷却過程にあるフッ素系樹脂が圧延されず、フィルムの加熱収縮率を低減できる。
【００２８】
Ｔダイ法等で溶融押出しをする場合、フィルム中の夾雑物を少なくする観点から、溶融状態にあるフッ素系樹脂を２００メッシュ以上のスクリーンメッシュで濾過しながら押出しすることが好ましい。
【００２９】
フィルムの厚さは３００μｍ以下が好ましく、基材の表面に積層一体化される場合には２５〜３００μｍが好ましい。
厚さが２５μｍ以上であれば、成形体の外観に充分な深みが得られる。また、複雑な形状に成形する場合には、延伸によって充分な厚さが得られる。
厚さが３００μｍ以下であれば、適度な剛性を有し、ラミネート性、二次加工性等が良好となる。また、単位面積あたりの質量の点で経済的に有利になる。更には、製膜性が安定してフィルムの製造が容易になる。
【００３０】
フィルムの表面には、必要に応じて各種機能付与のための表面処理を施すことができる。表面処理としては、例えば、シルク印刷、インクジェットプリント等の印刷処理；金属調付与、反射防止のための金属蒸着；スパッタリング、湿式メッキ処理、表面硬度向上のための表面硬化処理；汚れ防止のための撥水化処理、光触媒層形成処理、塵付着防止；電磁波カットを目的とした帯電防止処理；反射防止層形成、防眩処理が挙げられる。
印刷処理を施す場合、フィルムへ片側印刷処理をすることが好ましく、中でも、印刷面側を基材樹脂との接着面に配した裏面印刷が、印刷面の保護や高級感の付与の点からより好ましい。
【００３１】
＜フッ素系樹脂積層フィルム＞
本発明で得られるフッ素系樹脂成形体がフィルムである場合、熱可塑性樹脂を積層することで、フッ素系樹脂層と熱可塑性樹脂層とを有するフッ素系樹脂積層フィルムとすることができる。
【００３２】
フッ素系樹脂層と熱可塑性樹脂層との厚さの比率（以下、単に「（Ｉ）／（ＩＩ）」という。）としては、耐溶剤性、コスト、表面硬度、透明性、印刷適性の観点から、（Ｉ）／（ＩＩ）＝１／９９〜２０／８０が好ましく、（Ｉ）／（ＩＩ）＝２／９８〜１０／９０がより好ましい。
尚、本発明において、フッ素系樹脂層と熱可塑性樹脂層との各層の厚さは、フッ素系樹脂積層フィルムを断面方向に切断したサンプルを、デジタルマイクロスコープで観察し、５箇所でそれぞれの厚さを測定し、それらを平均して算出する。
デジタルマイクロスコープの市販品としては、例えば、ハイロックス（株）製のＫＨ−８７００（商品名）がある。
【００３３】
フッ素系樹脂積層フィルムの表面硬度は、鉛筆硬度（ＪＩＳ  Ｋ５６００−５−４）がＢより高いことが好ましく、ＨＢ以上がより好ましく、Ｆ以上が更に好ましい。
鉛筆硬度がＢより高ければ、インサート成形法又はインモールド成形法等の射出成形と同時に加飾を施す方法の工程中で傷が付きにくく、更に成形体の耐擦傷性も良好である。
自動車等の内外装材料に用いる場合、フッ素系樹脂積層フィルムの鉛筆硬度はＨＢ以上がより好ましい。鉛筆硬度がＨＢ以上であれば、得られる成形体は、ドアウエストガーニッシュ、フロントコントロールパネル、パワーウィンドウスイッチパネル、エアバッグカバー等、各種車両用部材に好適に用いることができる。
鉛筆硬度がＦ以上であれば、ガーゼ等表面の粗い布で擦傷しても傷がほとんど目立たないため、工業的利用価値が高くなる。
【００３４】
フッ素系樹脂積層フィルムの表面硬度は、フッ素系樹脂層と熱可塑性樹脂層との厚さの比率、または熱可塑性樹脂層を構成する熱可塑性樹脂の選択により調整できる。
【００３５】
フッ素系樹脂積層フィルムの厚さは３００μｍ以下が好ましく、基材の表面に積層一体化される場合には２５〜３００μｍが好ましい。
厚さが２５μｍ以上であれば、成形体の外観に充分な深みが得られる。また、複雑な形状に成形する場合には、延伸によって充分な厚さが得られる。
厚さが３００μｍ以下であれば、適度な剛性を有し、ラミネート性、二次加工性等が良好となる。また、単位面積あたりの質量の点で経済的に有利になる。更には、製膜性が安定してフィルムの製造が容易になる。
【００３６】
フッ素系樹脂積層フィルムは樹脂成形体、木工製品、金属成形体等の各種基材の表面に積層一体化されることにより、フッ素系樹脂層を表面に有する積層成形体を製造することができる。また、積層成形体に意匠性を付与するために、フッ素系樹脂積層フィルムに適当な印刷法により印刷を施すことができる。この場合、フッ素系樹脂積層フィルムに片側印刷したものが好ましい。
【００３７】
フッ素系樹脂積層フィルムの印刷面は、印刷面の保護や高級感の付与の点で、基材と接触する面が好ましい。尚、基材の色調を生かして塗装の代替として用いる場合には、フッ素系樹脂積層フィルムをそのまま用いることができる。
特に、このように基材の色調を生かす用途にフッ素系樹脂積層フィルムを用いる場合は、ポリ塩化ビニルフィルムやポリエステルフィルムを用いる場合に比べて、得られる積層成形体は透明性、深み感及び高級感の点で優れている。
【００３８】
＜熱可塑性樹脂＞
熱可塑性樹脂層を構成する熱可塑性樹脂としては、例えば、ポリスチレン、ハイインパクトポリスチレン、ミディアムインパクトポリスチレンのようなゴム補強スチレン系樹脂；スチレン／アクリロニトリル共重合体、アクリロニトリル／ブチルアクリレートラバー／スチレン共重合体、アクリロニトリル／エチレンプロピルラバー／スチレン共重合体、アクリロニトリル／塩化ポリエチレン／スチレン共重合体、ＡＢＳ樹脂等のスチレン系樹脂；ポリメチルメタクリレート等のアクリル系樹脂；低密度ポリエチレン、高密度ポリエチレン、ポリプロピレン等のオレフィン系樹脂；ポリ塩化ビニル、ポリ塩化ビニリデン等の塩化ビニル系樹脂；エチレン／塩化ビニル／酢酸ビニル共重合体、エチレン／塩化ビニル共重合体等の塩化ビニル系共重合樹脂；ポリエチレンテレフタレート、ポリブチレンテレフタレート等のポリエステル系樹脂；ポリカーボネート、変性ポリカーボネート等のポリカーボネート系樹脂；ポリアミド６６、ポリアミド６、ポリアミド４６等のポリアミド系樹脂；ポリオキシメチレンコポリマー、ポリオキシメチレンホモポリマー等のポリアセタール樹脂；ポリエーテルスルホン、ポリエーテルイミド、熱可塑性ポリイミド、ポリエーテルケトン、ポリエーテルエーテルケトン、ポリフェニレンサルファイド等のエンジニアリング樹脂；セルロースアセテート、セルロースアセテートブチレート、エチルセルロース等のセルロース誘導体；液晶ポリマー、液晶アロマチックポリエステル等の液晶系ポリマーが挙げられる。
【００３９】
また、熱可塑性ポリウレタンエラストマー、熱可塑性スチレン／ブタジエンエラストマー、熱可塑性ポリオレフィンエラストマー、熱可塑性ポリエステルエラストマー、熱可塑性塩化ビニルエラストマー、熱可塑性ポリアミドエラストマー等の熱可塑性エラストマーを用いることもできる。
これらは、１種を単独で用いてもよく、２種以上を併用してもよい。
これらの内、透明性及び耐候性が良好であることから、アクリル系樹脂が好ましい。
【００４０】
＜アクリル系樹脂（Ｂ）＞
以下、アクリル系樹脂を「アクリル系樹脂（Ｂ）」という。
本発明で用いるアクリル系樹脂（Ｂ）は、アルキル（メタ）アクリレート単位を主成分とするものである。また、後述するゴム含有重合体を含んでいてもよい。
【００４１】
アクリル系樹脂（Ｂ）としては、例えば、炭素数１〜４のアルキル基を有するアルキルメタクリレート単位５０〜１００質量％、及び、他のビニル単量体単位０〜５０質量％を含有し、還元粘度が０．１Ｌ／ｇ以下である。
【００４２】
炭素数１〜４のアルキル基を有するアルキルメタクリレート単位の含有率は７０〜１００質量％が好ましい。また、アクリル系樹脂（Ｂ）は、Ｔｇが８０〜１１０℃であることが好ましい。
【００４３】
アクリル系樹脂（Ｂ）は、公知のものを用いることができる。市販品としては、例えば、三菱レイヨン（株）製のアクリペットＶＨ、アクリペットＭＤ、アクリペットＭＦ（以上、商品名）が挙げられる。
【００４４】
＜ゴム含有重合体＞
アクリル系樹脂（Ｂ）は、ゴム含有重合体を含むことができる。
ゴム含有重合体としては、特に限定されるものではなく、公知のゴム含有重合体であればよい。
【００４５】
例えば、建材用途等においてフッ素系樹脂積層フィルムに柔軟性が必要な場合には、特公昭６２−１９３０９号公報等に記載のゴム含有重合体を用いればよい。
フッ素系樹脂積層フィルムに、車輌用途に使用可能な耐擦傷性、鉛筆硬度、耐熱性、耐薬品性が必要な場合には、特開平８−３２３９３４号公報等に記載のゴム含有重合体を用いればよい。
インサート成形又はインモールド成形での耐成形白化性が必要な場合には、特開２００４−１３７２９８号公報等に記載のゴム含有重合体を用いればよい。
【００４６】
＜配合剤＞
熱可塑性樹脂には、必要に応じて加工助剤、耐光安定剤、熱安定剤、酸化防止剤、滑剤、艶消剤、可塑剤、耐衝撃向上剤、発泡剤、充填剤、抗菌剤、防カビ剤、離型剤、帯電防止剤、着色剤、難燃剤等の各種配合剤を配合することができる。
【００４７】
熱可塑性樹脂の製膜性を改善するため、熱可塑性樹脂に、還元粘度が０．１５Ｌ／ｇ以上の加工助剤を配合することができる。
加工助剤としては、例えば、メタクリル酸メチル単位５０〜１００質量％、及び、他のビニル単量体単位０〜５０質量％を含有する重合体が挙げられる。
加工助剤の配合量は、フィルム製膜性の点で、熱可塑性樹脂１００質量部に対して、２０質量部以下が好ましく、１〜１０質量部がより好ましい。
【００４８】
熱可塑性樹脂に耐候性を付与するため、熱可塑性樹脂に、耐光安定剤を配合することが好ましい。耐光安定剤としては、例えば、紫外線吸収剤、光安定剤が挙げられる。
【００４９】
紫外線吸収剤は、分子量３００以上のものが好ましく、分子量４００以上のものがより好ましい。分子量４００以上の紫外線吸収剤としては、ベンゾトリアゾール系紫外線吸収剤、トリアジン系紫外線吸収剤が挙げられる。
ベンゾトリアゾール系紫外線吸収剤としては、例えば、ＢＡＳＦ（株）製のチヌビン２３４、（株）ＡＤＥＫＡ製のアデカスタブＬＡ−３１（以上、商品名）が挙げられる。
トリアジン系紫外線吸収剤としては、例えば、ＢＡＳＦ（株）製のチヌビン１５７７、（株）ＡＤＥＫＡ製のアデカスタブＬＡ−４６等（以上、商品名）が挙げられる。
紫外線吸収剤の配合量は、熱可塑性樹脂１００質量部に対して、０．１〜１０質量部が好ましい。
耐候性の観点から、０．５質量部以上がより好ましく、１質量部以上が更に好ましい。
フィルム製膜時の工程汚れ、耐溶剤性、透明性の観点から、５質量部以下がより好ましく、３質量部以下が更に好ましい。
【００５０】
光安定剤は、公知のものを用いることができ、中でも、ヒンダードアミン系光安定剤等のラジカル捕捉剤が好ましい。
ヒンダードアミン系光安定剤としては、例えば、（株）ＡＤＥＫＡ製のアデカスタブＬＡ−５２、アデカスタブＬＡ−５７、アデカスタブＬＡ−６３Ｐ、アデカスタブＬＡ−６８（以上、商品名）が挙げられる。
ヒンダードアミン系光安定剤の配合量は、熱可塑性樹脂１００質量部に対して、０．１〜５質量部が好ましい。
耐光性の観点から、０．２質量部以上がより好ましい。
フィルム製膜時の工程汚れの観点から、２質量部以下がより好ましく、１質量部以下が更に好ましい。
紫外線吸収剤及び光安定剤は１種を単独で用いてもよく、２種以上を併用してもよい。
【００５１】
配合剤の添加方法としては、例えば、熱可塑性樹脂層を成形するための押出機にアクリル系樹脂（Ｂ）と共に供給する方法、アクリル系樹脂（Ｂ）に予め配合剤を添加した混合物を各種混練機にて混練混合する方法が挙げられる。
後者の方法に使用する混練機としては、例えば、単軸押出機、二軸押出機、バンバリーミキサー、ロール混練機が挙げられる。尚、溶融押出をする場合は、外観不良等の原因となる夾雑物を取り除くために、２００メッシュ以上のスクリーンメッシュで溶融状態にあるアクリル系樹脂（Ｂ）を濾過しながら押出すことが好ましい。
【００５２】
＜フッ素系樹脂積層フィルムの製造方法＞
本発明のフッ素系樹脂積層フィルムを製造するための方法としては、従来から知られる各種の方法を用いることができる。
例えば、フィードブロックダイ又はマルチマニホールドダイを介した共押出成形法でフッ素系樹脂層と熱可塑性樹脂層の積層構造を形成する方法；フッ素系樹脂層と熱可塑性樹脂層を夫々Ｔダイを用いた溶融押出し法によりフィルム状に成形して、その２種のフィルムを熱ラミネート法により積層する方法；フッ素系樹脂層をフィルム状にし、その後、熱可塑性樹脂層を溶融押出し法により積層する押出ラミネーション法が挙げられる。押出ラミネーション法では、フッ素系樹脂層と熱可塑性樹脂層を入れ替えて製造してもよい。
【００５３】
これらの内、経済性、工程簡略化の観点から、共押出成形法が好ましく、フィードブロックダイ又はマルチマニホールドダイを介した共押出成形法がより好ましい。
【００５４】
フッ素系樹脂積層フィルムを構成するフッ素系樹脂層と熱可塑性樹脂層は、それぞれ複数層から構成されていてもよい。また、溶融押出をする場合は、印刷抜けの原因となる夾雑物を取り除くために、２００メッシュ以上のスクリーンメッシュで溶融状態にある各層を構成する樹脂組成物を濾過しながら押出しすることが好ましい。
【００５５】
＜成形体＞
本発明のフッ素系樹脂フィルム、積層フィルム又はシートは、基材の表面に積層して一体化することができる。例えば、フッ素系樹脂積層フィルムを透明のまま使用し、基材上に積層すれば、クリアな塗装の代替として用いることができ、基材の色調を生かすことができる。このように基材の色調を生かす用途においては、フッ素系樹脂積層フィルムは、ポリ塩化ビニルフィルムやポリエステルフィルムに比べ、透明性、深み感や高級感の点で優れている。
【００５６】
上述の基材としては、各種樹脂成形体、木工製品及び金属成形体が挙げられる。また、樹脂成形体のうち、熱可塑性樹脂層がアクリル系樹脂（Ｂ）からなるフッ素系樹脂積層フィルムと溶融接着可能な熱可塑性樹脂成形体を構成する樹脂としては、ＡＢＳ樹脂、ＡＳ樹脂、ポリスチレン樹脂、ポリカーボネート樹脂、塩化ビニル樹脂、アクリル樹脂、ポリエステル系樹脂、これらを主成分とする樹脂が挙げられる。
これらの内、接着性の点でＡＢＳ樹脂、ＡＳ樹脂、ポリカーボネート樹脂、塩化ビニル樹脂、これらを主成分とする樹脂が好ましい。
【実施例】
【００５７】
以下、実施例及び比較例により本発明をより詳細に説明する。
以下の説明において、「部」は「質量部」を、「％」は「質量％」を意味し、略記号は表１に記載の化合物名を意味する。
【００５８】
【表１】
2018079591.tif 000002
【００５９】
先ず、評価方法及びゴム含有重合体の調製例を説明する。
＜評価方法＞
（質量平均粒子径）
光散乱光度計（大塚電子（株）製、商品名：ＤＬＳ−７００）を用い、動的光散乱法でゴム含有重合体（Ｉ）の質量平均粒子径を測定した。
【００６０】
（ゲル含有率）
所定量（抽出前質量）のゴム含有重合体（Ｉ）の粉体をアセトン溶媒中、還流下で抽出処理し、得られた処理液を遠心分離により分別し、乾燥後、アセトン不溶分の質量（抽出後質量）を測定した。ゲル含有率は下式にて算出した。
ゲル含有率（％）＝（抽出後質量（ｇ）／抽出前質量（ｇ））×１００
【００６１】
（フィルム外観）
８０ｍｍ幅×３００ｍｍ長のフッ素系樹脂フィルムを目視にて観察し、下記基準で外観を評価した。
○：夾雑物の個数が  ０〜２９個
△：夾雑物の個数が３０〜９９個
×：夾雑物の個数が１００個以上
【００６２】
（層の厚さ）
フッ素系樹脂積層フィルムを断面方向に切断したサンプルを、デジタルマイクロスコープ（ハイロックス（株）製、商品名：ＫＨ−８７００）にて観察し、５箇所でそれぞれの厚さを測定し、それらを平均することで算出し求めた。
【００６３】
（置換効率）
ダブルショットパイロライザー（フロンティア・ラボ（株）製、商品名：ＰＹ−２０２０Ｄ）付属ＧＧ−ＭＳ（アジレント・テクノロジー（株）製、商品名：ＨＰ６８９０  ｓｅｒｉｅｓ  II）を用い、温度５００℃にて熱分解された分解物より、検量線を用いてＭＦ００１の含有率を算出した。
【００６４】
（ＭＦＲ）
メルトインデクサー（（株）テクノ・セブン製、商品名：Ｌ２４３）を用い、温度２２０℃、荷重４．９ｋｇｆにて単位時間当たりの吐出量を測定し、ｇ／１０分のＭＦＲ値を算出した。
【００６５】
（夾雑物）
透過光により発生する影をＣＣＤカメラで捕捉し、国立印刷局製造の夾雑物測定図表で０．２ｍｍ２以上に相当する影の個数をカウントした。
【００６６】
＜調製例１＞  ゴム含有重合体（Ｉ）の製造
攪拌機を備えた容器内に脱イオン水８．５部を仕込んだ後、表２に記載の単量体成分（ｉ−ａ１）を投入し、室温で攪拌混合した。次いで、攪拌しながら、界面活性剤Ｓ  １．１部を上記容器内に投入し、攪拌を２０分間継続して「乳化液１」を調製した。
次に、還流冷却器付き重合容器内に脱イオン水１８６．５部を投入し、７０℃に昇温した。更に、脱イオン水５部にソジウムホルムアルデヒドスルホキシレート０．２部、硫酸第一鉄０．０００１部及びＥＤＴＡ０．０００３部を加えた混合物を調製し、この混合物を前記重合容器内に投入した。
次いで、窒素雰囲気下で攪拌しながら、前記乳化液１を８分間かけて重合容器内に滴下した後、１５分間反応を継続させ、重合体（Ｉ−ａ１）を得た。
【００６７】
続いて、表２に記載の単量体成分（ｉ−ａ２）を、９０分間かけて前記重合容器内に滴下した後、６０分間反応を継続させ、重合体（Ｉ−ａ２）を得た。
このようにして重合体（Ｉ−ａ１）及び重合体（Ｉ−ａ２）含む重合体（Ｉ−Ａ）を得た。
単量体成分（ｉ−ａ１）と単量体成分（ｉ−ａ２）の、ＦＯＸの式から求めたＴｇは共に−４８℃であった。
【００６８】
続いて、表２に記載の単量体成分（ｉ−ｃ）を、４５分間かけて前記重合容器内に滴下した後、６０分間反応を継続させ、重合体（Ｉ−Ｃ）を得た。
単量体成分（ｉ−ｃ）の、ＦＯＸの式から求めたＴｇは２０℃であった。
【００６９】
続いて、表２に記載の単量体成分（ｉ−ｂ）を１４０分間かけて前記重合容器内に滴下した後、６０分間反応を継続させ、重合体（Ｉ−Ｂ）を得た。これを、ゴム含有重合体（Ｉ）のラテックスとした。
単量体成分（ｉ−ｂ）の、ＦＯＸの式から求めたＴｇは８４℃であった。ゴム含有重合体（Ｉ）の質量平均粒子径は０．１２μｍであった。
【００７０】
得られたゴム含有重合体（Ｉ）のラテックスを、ＳＵＳ製のメッシュ（平均目開き：６２μｍ）を濾材として取り付けた振動型濾過装置を用いて濾過した後、酢酸カルシウム３．５部を含む水溶液中で塩析させた。これを水洗して回収した後、乾燥し、粉体状のゴム含有重合体（Ｉ）を得た。ゴム含有重合体（Ｉ）のゲル含有率は６０％であった。
【００７１】
【表２】
2018079591.tif 000003
【００７２】
＜実施例１＞
フッ素系樹脂としてフッ化ビニリデン系樹脂（アルケマ（株）製、商品名：ＫＹＮＡＲ７２０、ＭＦＲ：２５ｇ／１０分）１００部を、二軸押出機（東芝機械（株）製、商品名：ＴＥＭ−３５Ｂ）を用いてシリンダー温度１８０〜２００℃及びダイヘッド温度２２０℃の条件で、２００メッシュのスクリーンメッシュで夾雑物を取り除きながら押出し、切断してペレット化した。
スクリュー回転数２５０ｒｐｍ、吐出量４２ｋｇ／ｈでのダイス出口樹脂温度は２５１℃であった。
得られたペレットを１５０ｍｍ幅のＴ−ダイ付き単軸押出機（（株）ジー・エム・エンジニアリング製、商品名：ＧＭ３０）で製膜し、厚さ約５５μｍの単層フィルムを得た。尚、製膜に際してはシリンダー温度を２００〜２３０℃に設定し、Ｔ−ダイの温度を２３０℃に設定した。得られたフィルムの評価結果を表３に示す。
【００７３】
【表３】
2018079591.tif 000004
【００７４】
＜実施例２〜４＞
二軸押出機でペレット化する際のスクリュー回転数を表３に記載の値とする以外は、実施例１と同様に実施し、厚さ約５５μｍの単層フィルムを得た。得られたフィルムの評価結果を表３に示す。
【００７５】
＜比較例１＞
フッ素系樹脂としてフッ化ビニリデン系樹脂（ＫＹＮＡＲ７２０）１００部を、１５０ｍｍ幅のＴ−ダイ付き単軸押出機（ＧＭ３０）で製膜し、厚さ約５５μｍの単層フィルムを得た。尚、製膜に際してはシリンダー温度を２００〜２３０℃に設定し、Ｔ−ダイの温度を２３０℃に設定した。得られたフィルムの評価結果を表３に示す。
【００７６】
＜比較例２＞
１５０ｍｍ幅のＴ−ダイ付き単軸押出機（ＧＭ３０）を用い、焼結金属不織布（日本精線（株）製、商品名：ＮＦ−６Ｔ、公称濾過径：１０μｍ）のスクリーンメッシュで夾雑物を取り除きながら製膜したこと以外は、比較例１と同様にして、厚さ約５５μｍの単層フィルムを得た。得られたフィルムの評価結果を表３に示す。
【００７７】
＜実施例５＞
フッ素系樹脂としてフッ化ビニリデン系樹脂（ＫＹＮＡＲ７２０）１００部を、二軸押出機（同方向二軸浅溝機４５ｍｍφ、Ｌ／Ｄ＝３２）を用いてシリンダー温度１８０〜２００℃及びダイヘッド温度２２０℃の条件で、２００メッシュのスクリーンメッシュで夾雑物を取り除きながら押出し、切断してペレット化することで、フッ素系樹脂積層フィルムのフッ素系樹脂層原料を得た。
スクリュー回転数２００ｒｐｍ、吐出量８５ｋｇ／ｈでのダイス出口樹脂温度は２３９℃であった。
【００７８】
尚、フッ素系樹脂を混練する工程の前に、メタクリル系樹脂（Ａ）（三菱レイヨン（株）製、商品名：ＭＦ００１、ＭＦＲ：９ｇ／１０分）１００部を用いて二軸押出機内を洗浄した。
置換効率を確認したところ、フッ素系樹脂の初流から押出量１０ｋｇ時点のＭＦ００１の含有率は０．８７％、押出量２０ｋｇ時点の含有率は０．０９％であった。
【００７９】
調製例１で得られたゴム含有重合体（Ｉ）１００部、配合剤として（株）ＡＤＥＫＡ製の「アデカスタブＬＡ−３１ＲＧ」２．３６部、「アデカスタブＬＡ−５７Ｇ」０．４５部、ＢＡＳＦ（株）製の「イルガノックス１０７６」０．１部、三菱レイヨン（株）製の「メタブレンＬ−１０００」１．０部、「メタブレンＰ−５５１Ａ」１．５部、及び花王（株）製の「ルナックＳ−９０Ｖ」０．２５部を添加した後、ヘンシェルミキサーを用いて混合した。
この混合物を二軸押出機（同方向二軸浅溝機６５ｍｍφ、Ｌ／Ｄ＝３２）を用いてシリンダー温度１７０〜２００℃及びダイヘッド温度２３０℃の条件で押出し、切断してペレット化することで、フッ素系樹脂積層フィルムの熱可塑性樹脂層原料を得た。
【００８０】
熱可塑性樹脂層原料ペレットを８０℃で７時間以上乾燥した後、シリンダー温度２００〜２４０℃に設定した、５００メッシュのスクリーンメッシュを設けたノンベントスクリュー型６５ｍｍφの単軸押出機を用いて、熱可塑性樹脂層原料ペレットを可塑化した。
他方、同じくシリンダー温度２００〜２３５℃に設定した、５００メッシュのスクリーンメッシュを設けた２５ｍｍφの単軸押出機を用いて、フッ素系樹脂層原料を可塑化し、次いで２４０℃に設定した２種２層用マルチマニホールドダイで、熱可塑性樹脂層側が鏡面冷却ロールに接するようにして厚さ５０μｍのフッ素系樹脂積層フィルムを得た。
【００８１】
フッ素系樹脂積層フィルムの各層の厚さは、フッ素系樹脂層の厚さが５μｍ、熱可塑性樹脂層の厚さが４５μｍであった。得られたフィルムの評価結果を表４に示す。
【００８２】
【表４】
2018079591.tif 000005
【００８３】
＜比較例３＞
フッ素系樹脂層原料として、フッ化ビニリデン系樹脂（ＫＹＮＡＲ７２０）を直接用いたこと以外は、実施例５と同様にして、厚さ５０μｍのフッ素系樹脂積層フィルムを得た。
フッ素系樹脂積層フィルムの各層の厚さは、フッ素系樹脂層の厚さが５μｍ、熱可塑性樹脂層の厚さが４５μｍであった。得られたフィルムの評価結果を表４に示す。
【００８４】
上記の実施例及び比較例より、次のことが明らかとなった。
実施例１〜５に示すように、二軸押出機を用いてフッ素系樹脂を混練した場合には、得られたフィルムの夾雑物が少なく、外観が良好であった。
比較例１〜３に示すように、二軸押出機を用いてフッ素系樹脂を混練しない場合には、目開きの細かいスクリーンメッシュを用いたとしても、得られたフィルムの夾雑物が多く、外観が不良であった。
このことから、二軸押出機を用いてフッ素系樹脂を混練することで、夾雑物が少なく、種々の用途に好適に用い得るフッ素系樹脂フィルムを提供できることがわかった。
【産業上の利用可能性】
【００８５】
本発明のフッ素系樹脂フィルム、積層フィルム又はシートは、車輌用途、建材用途に適している。
具体例としては、インストルメントパネル、コンソールボックス、メーターカバー、ドアロックペゼル、ステアリングホイール、パワーウィンドウスイッチベース、センタークラスター、ダッシュボード等の自動車内装用途；ウェザーストリップ、バンパー、バンパーガード、サイドマッドガード、ボディーパネル、スポイラー、フロントグリル、ストラットマウント、ホイールキャップ、センターピラー、ドアミラー、センターオーナメント、サイドモール、ドアモール、ウインドモール等、窓、ヘッドランプカバー、テールランプカバー、風防部品等の自動車外装用途；ＡＶ機器や家具製品のフロントパネル、ボタン、エンブレム、表面化粧材等の用途；携帯電話等のハウジング、表示窓、ボタン等の用途；家具用外装材用途；壁面、天井、床等の建築用内装材用途；サイディング等の外壁、塀、屋根、門扉、破風板等の建築用外装材用途；窓枠、扉、手すり、敷居、鴨居等の家具類の表面化粧材用途；各種ディスプレイ、レンズ、ミラー、ゴーグル、窓ガラス等の光学部材用途；電車、航空機、船舶等の自動車以外の各種乗り物の内外装用途；瓶、化粧品容器、小物入れ等の各種包装容器及び材料、景品や小物等の雑貨等のその他各種用途に好適に使用することができる。